(57)【要約】【課題】  直径が細く、均一な物性を有する中空状ナノファイバーを高純度で効率的に合成する。【解決手段】  担体に担持した金属触媒と、炭素含有化合物を接触させる前に、予め金属触媒に減圧、一定温度下に、一定時間保持する熱処理を施すことにより、直径が細く、均一な物性を有する中空状ナノファイバーを高純度で効率的に合成することができる。【選択図】なし【特許請求の範囲】
【請求項１】
担体に担持した金属触媒と、炭素含有化合物を接触させて中空状ナノファイバーを合成する中空状ナノファイバーの製造方法において、前記金属触媒を、予め圧力０．０１Ｐａ〜１０００００Ｐａ、温度２００〜９５０℃における一定温度で５〜１２０分保持して熱処理を行なった後、前記金属触媒に炭素含有化合物を接触させる中空状ナノファイバーの製造方法。
【請求項２】
前記担体が、シリカ、アルミナ、マグネシア、チタニア、ゼオライト、およびケイ素を主成分とするメソポーラス材料からなる群から選ばれるいずれか１つである請求項１に記載の中空状ナノファイバーの製造方法。
【請求項３】
前記担体が、ゼオライト、またはケイ素を主成分とするメソポーラス材料のいずれかである請求項２に記載の中空状ナノファイバーの製造方法。
【請求項４】
前記担体が、チタン、ホウ素、ジルコニウムからなる群から選ばれる少なくとも１つを、ケイ素との原子比で０．０１以上含むものである請求項３に記載の中空状ナノファイバーの製造方法。
【請求項５】
前記担体が、ＭＣＭ−４１構造を有するメソポーラス材料である請求項３または４に記載の中空状ナノファイバーの製造方法。
【請求項６】
前記金属触媒が、Ｖ、Ｍｏ、Ｆｅ、Ｃｏ，Ｎｉ，Ｐｄ、Ｐｔ，Ｒｈ，Ｗ，およびＣｕからなる群から選ばれる少なくとも１種の金属である請求項１〜５のいずれか１項に記載の中空状ナノファイバーの製造方法。
【請求項７】
前記金属触媒が、Ｆｅ、Ｃｏ，およびＮｉからなる群から選ばれる少なくとも１種の金属である請求項６に記載の中空状ナノファイバーの製造方法。
【請求項８】
前記炭素含有化合物が、メタン、エタン、エチレン、アセチレン、ベンゼン、トルエン、メタノール、エタノール、プロパノール、アセトン、ジエチルエーテル、および一酸化炭素からなる群から選ばれる少なくとも１つを含む請求項１〜７のいずれか１項に記載の中空状ナノファイバーの製造方法。
【請求項９】
前記炭素含有化合物が、メタン、エタン、アセチレン、エタノール、およびジエチルエーテルからなる群から選ばれる少なくとも１つを含む請求項８に記載の中空状ナノファイバーの製造方法。
【請求項１０】
前記金属触媒を温度２００〜９５０℃の一定温度に保持する間に、該熱処理雰囲気中に窒素、アルゴン、および水素からなる群から選ばれる少なくとも１つのガス、またはこれらの混合ガスを流す請求項１〜９のいずれか１項に記載の中空状ナノファイバーの製造方法。
【請求項１１】
前記金属触媒と前記炭素含有化合物を接触させる温度が、６００〜９５０℃である請求項１〜１０のいずれか１項に記載の中空状ナノファイバーの製造方法。
【請求項１２】
製造された中空状ナノファイバーの主成分が、カーボンナノチューブである請求項１〜１１のいずれか１項に記載の中空状ナノファイバーの製造方法。
【請求項１３】
前記カーボンナノチューブが、２層カーボンナノチューブである請求項１２に記載の中空状ナノファイバーの製造方法。
【請求項１４】
請求項１３に記載の製造方法から得られた中空状ナノファイバーを含む組成物であって、中空状ナノファイバーの総本数に対して、直径１．０〜３．０ｎｍの２層カーボンナノチューブを、５０％以上含有する中空状ナノファイバー含有組成物。  
【請求項１５】
請求項１４記載の中空状ナノファイバー含有組成物を含む電子放出材料。
【請求項１６】
請求項１４記載の中空状ナノファイバー含有組成物を含む電池電極材料。
【発明の詳細な説明】
【技術分野】
【０００１】
本発明は、中空状ナノファイバー、特にカーボンナノチューブと定義される領域の中空状ナノファイバーの製造方法および中空状ナノファイバー含有組成物に関し、さらに詳しくは、直径が細く、物性が均一な中空状ナノファイバーを効率的に合成する製造法およびこれにより製造された中空状ナノファイバー含有組成物に関する。
【背景技術】
【０００２】
カーボンナノチューブは、グラファイトの１枚面を巻いて筒状にした形状を有しており、１層に巻いたものを単層カーボンナノチューブ、２層に巻いたものを２層カーボンナノチューブ、多層に巻いたものを多層カーボンナノチューブという。カーボンナノチューブは、高い機械的強度、高い導電性を有することから、燃料電池やリチウム２次電池用負極材として、また、樹脂、金属や有機半導体との複合材料からなる高強度樹脂、導電性樹脂、透明導電フィルム、金属電解粉、セラミック複合体、電磁波シールド材の材料として期待されている。さらに、Ｌ／Ｄ（長さ／直径の比）が大きく、直径は数ｎｍであることから、走査型トンネル顕微鏡用プローブ、電界電子放出源、太陽電池素子、ナノピンセットの材料として期待されており、また、ナノサイズの空間を有することから、水素などの吸着材料、医療用ナノカプセル、ＭＲＩ造影剤の材料として期待されている。いずれの用途の場合にも、カーボンナノチューブとしては、直径が細く、物性が均一な単層や２層のカーボンナノチューブが有利であり、グラファイト層の欠陥が少ない方が特性的に優れている。
【０００３】
従来、カーボンナノチューブの製造方法として、アーク放電法やレーザー蒸発法、化学気相成長法などが知られており（非特許文献１参照）、なかでも、グラファイト層に欠陥の少ない高品質なカーボンナノチューブを安価に製造する方法として、触媒化学気相成長法が知られている（非特許文献２参照）。さらに触媒化学気相成長法では、カーボンナノチューブの層数を、単層、２〜５層に制御して製造できることが知られている（非特許文献３参照）。
【０００４】
上記のようにグラファイト層に欠陥の少ない高品質なカーボンナノチューブの製造に有利であり、またカーボンナノチューブの層数の制御が可能な触媒化学気相成長法では、触媒を担体に担持して行なう方法が知られている（非特許文献４参照）。その担体としては酸化物がよく用いられる。しかし、カーボンナノチューブの物性を均一にすることが難しく、特に直径の細い単層、２層カーボンナノチューブを効率的に合成することが困難であることが課題であった。
【非特許文献１】斉藤弥八、坂東俊治、カーボンナノチューブの基礎、株式会社コロナ社、ｐ１７、２３、４７
【非特許文献２】ケミカル・フィジックス・レターズ（Chemical  Physics  Letters）303(1999),117-124
【非特許文献３】ケミカル・フィジックス・レターズ（Chemical  Physics  Letters）360(2002),229-234
【非特許文献４】田中一義[編]、カーボンナノチューブ−ナノデバイスへの挑戦−、株式会社化学同人、ｐ７４−７６
【発明の開示】
【発明が解決しようとする課題】
【０００５】
本発明の目的は、上述した従来の触媒化学気相成長法における欠点を解消し、直径が細く、物性が均一な中空状ナノファイバーを効率的に合成する製造方法および中空状ナノファイバー含有組成物を提供することにある。
【課題を解決するための手段】
【０００６】
上記目的を達成する本発明の製造方法は、担体に担持した金属触媒と、炭素含有化合物を接触させて中空状ナノファイバーを合成するときに、担体に担持した金属触媒を、予め圧力０．０１Ｐａ〜１０００００Ｐａ、温度２００〜９５０℃における一定温度で、５〜１２０分保持して熱処理を行なった後、炭素含有化合物と接触させる中空状ナノファイバーの製造方法である。
【０００７】
なお、本発明の製造方法においては、金属触媒を担持する担体には、シリカ、アルミナ、マグネシア、チタニア、ゼオライト、ケイ素を主成分とするメソポーラス材料のいずれかが、金属触媒には、Ｖ、Ｍｏ、Ｆｅ、Ｃｏ，Ｎｉ，Ｐｄ、Ｐｔ，Ｒｈ，Ｗ，Ｃｕのうち少なくとも１種の金属が、また炭素含有化合物には、メタン、エタン、エチレン、アセチレン、ベンゼン、トルエン、メタノール、エタノール、プロパノール、アセトン、ジエチルエーテル、一酸化炭素のうち少なくとも１つが、好ましく使用される。
【０００８】
また、本発明の製造方法においては、金属触媒を温度２００〜９５０℃における一定温度に保持する間に、その熱処理雰囲気中に、窒素、アルゴン、水素のいずれかまたはこれらの混合ガスを流すこと、金属触媒と炭素含有化合物を接触させる温度が６００〜９５０℃であることが好ましい製造方法である。
【０００９】
また、本発明の製造方法においては、製造される中空状ナノファイバー含有組成物の主成分がカーボンナノチューブ、特に２層カーボンナノチューブであることが好ましく、とりわけ直径１．０〜３．０ｎｍの２層カーボンナノチューブが、中空状ナノファイバーの総本数の５０％以上であることが好ましい。
【発明の効果】
【００１０】
本発明の製造方法によれば、炭素含有化合物を接触する前の金属触媒を、予め減圧、一定温度下に熱処理を施したことにより、直径が細く、物性が均一な中空状ナノファイバー、特にカーボンナノチューブを効率よく合成することができる。
【００１１】
また、本発明の中空状ナノファイバー含有組成物は、純度が高く、直径が細く、均一な物性を有する２層カーボンナノチューブを主成分とするものであり、電荷の集中が得やすく、印加電圧を低く抑えることができる。本発明の中空状ナノファイバー含有組成物は、電子放出材料、電池電極材料として有用である。
【発明を実施するための最良の形態】
【００１２】
本発明は、中空状ナノファイバー、特にカーボンナノチューブと定義される領域の中空状ナノファイバーの製造方法および中空状ナノファイバー含有組成物に関し、さらに詳しくは、担体に担持した金属触媒と、炭素含有化合物を接触させて中空状ナノファイバーを製造する際に、予め金属触媒を減圧、一定温度にて一定時間保持して熱処理を行なった後に、炭素含有化合物と接触させることを特徴とする。
【００１３】
担体に担持した金属触媒を、炭素含有化合物と接触させる前に、予め減圧、一定温度にて一定時間保持する熱処理を行なうことにより、熱により金属触媒の活性化が進行すると共に、一定の大きさの金属触媒の凝集塊が生成するために、これより生成する中空状ナノファイバーの物性を均一にすることができると推測される。
【００１４】
本発明の製造方法において金属触媒を担持する担体は、特に限定されないが、主成分として２Ａ族元素、４Ａ族元素、３Ｂ族元素、４Ｂ族元素を含むものが好ましく、さらにはシリカ、アルミナ、マグネシア、チタニア、ゼオライト、およびケイ素を主成分とするメソポーラス材料からなる群から選ばれることが好ましく、特にゼオライト、またはケイ素を主成分とするメソポーラス材料のいずれかであることが好ましい。なかでも、ゼオライト、またはケイ素を主成分とするメソポーラス材料は、チタン、ホウ素、およびジルコニウムからなる群から選ばれる少なくとも１つをケイ素との原子比で０．０１以上含んでいることが好ましい。
【００１５】
ゼオライトとは、分子サイズの細孔径を有する結晶性無機酸化物からなるものである。ここに分子サイズとは、世の中に存在する分子のサイズの範囲であり、一般的には、０．２ｎｍから２ｎｍ程度の範囲を意味する。さらに具体的には、結晶性シリケート、結晶性アルミノシリケート、結晶性メタロシリケート、結晶性メタロアルミノシリケート、結晶性アルミノフォスフェート、あるいは結晶性メタロアルミノフォスフェート等で構成された結晶性マイクロポーラス物質のことである。
【００１６】
結晶性シリケート、結晶性アルミノシリケート、結晶性メタロシリケート、結晶性メタロアルミノシリケート、結晶性アルミノフォスフェート、結晶性メタロアルミノフォスフェートとしては、特に種類は制限されないが、例えば、アトラス  オブ  ゼオライト  ストラクチュア  タイプス（マイヤー、オルソン、バエロチャー、ゼオライツ、１７（１／２）、１９９６）（Atlas of Zeolite Structure types(W. M. Meier, D. H. Olson, Ch. Baerlocher, Zeolites, 17(1/2), 1996)）に掲載されている構造をもつ結晶性無機多孔性物質が挙げられる。また、本発明の製造方法に使用するゼオライトは、本文献に掲載されているものに限定されるものではなく、近年次々と合成されている新規な構造を有するゼオライトも含む。ゼオライトの好ましい構造は、入手が容易なＦＡＵ型、ＭＦＩ型、ＭＯＲ型、ＢＥＡ型、ＬＴＬ型、ＬＴＡ型であるが、これに限定されるものではない。
【００１７】
ゼオライトは、その骨格が４面体の中心にＳｉ又はＡｌやチタン等のヘテロ原子（Ｓｉ以外の原子）、４面体の頂点に酸素を有するシリケート構造を有している。従って、４価の金属がその４面体構造の中心に入るのが最も安定であり、高い耐熱性が期待できる。したがって、理論的にはＡｌ等の３価の成分を実質的に含まないか、或いは少ないゼオライトの方が、耐熱性が高い。これらの製造法としては、従来公知の水熱合成法などで直接合成するか、後処理で３価の金属を骨格から抜く方法が好んで用いられる。
【００１８】
本発明の製造方法に使用する担体は、ＭＣＭ−４１構造を有するメソポーラス材料であることが好ましい。本発明の製造方法に使用するメソポーラス材料は、２〜５０ｎｍ程度の直径を有する細孔を持つ材料である。界面活性剤と無機物質の協奏的な自己組織化により合成される。メソポーラス材料は大きい比表面積と高い安定性など、触媒や吸着剤としての優れた基本物性を有する。この様な材料のメソポーラス細孔は、担体上でカーボンナノチューブを合成する際に金属担持する細孔として有用である。代表的物質としてメソポーラスシリカが挙げられる。メソポーラスシリカの結晶構造は特に限定されないが、好ましくは、モービル社が開発したヘキサゴナル構造をもつＭＣＭ−４１、キュービック構造をもつＭＣＭ−４８、層状すなわちラメラ構造をもつＭＣＭ−５０があり、特に規則的な六角形の細孔が平行に配列したＭＣＭ−４１構造が好んで用いられる。
【００１９】
またゼオライト等にメソポーラス細孔を形成することも可能であり、酸またはアルカリ処理を施して、メソポーラス細孔を形成させる方法もある。本発明の製造方法に使用するゼオライトは、このようなメソポーラス細孔を有するゼオライトであってもよい。
【００２０】
酸処理とは、酸化物を酸に接触させる処理であり、使用する酸は特に限定されないが、フッ化水素酸、硫酸、塩酸、硝酸またはこれら混合物が好ましい。
【００２１】
酸処理よる酸化物のメソポーラス細孔形成法は特に限定されない。例えば０．０１〜１．００Ｍの酸の水溶液中に、１〜１００ｇの酸化物を含浸し、温度０〜１００℃で充分に攪拌して分散混合した後、水洗し、温度５０〜２００℃で乾燥することによりメソポーラス細孔を形成することができる。
【００２２】
またアルカリ処理とは、酸化物にアルカリを接触させて、メソポーラス細孔を形成する方法であり、いくつかのアルカリによる処理を挙げることができる。使用するアルカリは特に限定されないが、水酸化ナトリウム、水酸化カリウム、水酸化セシウム、水酸化バリウム、炭酸ナトリウム、炭酸水素ナトリウムまたはこれら混合物が好ましい。特に、水酸化ナトリウム、水酸化カリウムが好ましい。
【００２３】
アルカリ処理による酸化物のメソポーラス細孔形成法は特に限定されない。例えば０．０１〜１．００Ｍのアルカリの水溶液中に、１〜１００ｇの酸化物を含浸し、温度０〜１００℃で充分に攪拌して分散混合した後、水洗し、温度５０〜２００℃で乾燥することによりメソポーラス細孔を形成することができる。
【００２４】
液体窒素温度での窒素の物理吸着から、本発明で用いる担体の比表面積および細孔分布を求めることができる。ＢＥＴ法として知られる手法を用い、減圧下に置いた担体に窒素を徐々に投入し、高真空から大気圧の窒素の吸着等温線をとり、大気圧まで到達したら徐々に窒素を減らしていき、窒素の脱着等温線をとるようにすればよい。本手法により求めた比表面積が３００ｍ２／ｇ以上であれば、その担体は多孔質であることを示し、外表面上に触媒粒子を担持しやすいことを意味する。
【００２５】
細孔径が２ｎｍから１０ｎｍの領域を含むメソポーラス部分の細孔径分布を求めるためには、通常脱着等温線を使用して計算する。細孔径分布を求める理論式としては、Dollimore-Heal法（以下、Ｄ−Ｈ法と略称）が知られている。本発明で定義する細孔径分布は窒素の脱着等温線からＤ−Ｈ法で求めたものである。一般に細孔径分布は、横軸に細孔径をとり、縦軸にΔＶｐ／ΔＲｐ（Ｖｐ：吸着した窒素を液化させた場合の体積、Ｒｐ：細孔の半径）をとることで求められるが、本発明における細孔容量は、このグラフの面積から求めることができる。細孔分布測定で２ｎｍから１０ｎｍの領域に少なくとも一つ以上のピークを有することで、その担体がメソポーラス細孔を有することを意味し、メソポーラス細孔径に近い大きさの金属粒子を担持しやすいことを意味する。
【００２６】
また、本発明は、金属触媒を担持する担体が基板の上に製膜されていてもよい。ここで、基板の種類は特に限定されるものではないが、担体を塗布する面は１ｍｍ２以上あることが好ましく、１ｃｍ２以上あることがさらに好ましい。その材質はガラス、石英ガラス、シリコン、金属、酸化物があげられる。基板上への担体の製膜方法は特に限定されないが、例えば、粉末状に合成した担体を後からコーティングしてもよいし、基板上にその場合成してもよい。この製膜された担体上に２層カーボンナノチューブを合成することで、２層カーボンナノチューブ基板を得ることができる。
【００２７】
本発明の製造方法に使用する金属触媒の種類は、特に限定されないが、好ましくは３〜１２族の金属、特に好ましくは５〜１１族の金属が用いられる。中でも、Ｖ，Ｍｏ，Ｍｎ，Ｆｅ，Ｃｏ，Ｎｉ，Ｐｄ，Ｐｔ，Ｒｈ、Ｗ、Ｃｕ等が特に好ましく、さらに好ましくは、Ｆｅ，Ｃｏ，Ｎｉ，Ｍｏ，Ｍｎが用いられる。ここで金属とは、０価の状態とは限らない。反応中では０価の金属状態になっていると推定できるが、広く金属を含む化合物又は金属種という意味で解釈してよい。また金属は微粒子であることが好ましい。微粒子とは粒径が０．５〜１０ｎｍであることが好ましい。金属が微粒子であると細いカーボンナノチューブが生成しやすい。
【００２８】
担体に担持する金属は、１種類だけでも、２種類以上を担持させてもよいが、好ましくは、２種類以上を担持させるようにした方がよい。２種類の金属を担持させる場合は、Ｆｅ，Ｃｏ，Ｎｉ，Ｍｏ，Ｍｎから選ばれる金属を含むことが特に好ましい。
【００２９】
担体に対する金属の担持方法は、特に限定されない。例えば、担持する金属の塩を溶解させた非水溶液中（例えばエタノール溶液）又は水溶液中に、担体を含浸し、充分に分散混合した後、乾燥させ、窒素、水素、不活性ガスまたはその混合ガス又は真空中で高温（３００〜６００℃）で加熱することにより、担体に金属を担持させることができる（含浸法）。
【００３０】
本発明の製造方法に使用する金属触媒の担持量は、多いほどカーボンナノチューブの収量が上がるが、多すぎると金属の粒子径が大きくなり、生成するカーボンナノチューブの直径が太くなる。金属担持量が少ないと、担持される金属の粒子径が小さくなり、直径が細いカーボンナノチューブが得られるが、収率が低くなる傾向がある。本発明の製造方法における最適な金属担持量は、担体の細孔容量や外表面積、担持方法によって異なるが、担体に対して０．１〜２０重量％の金属を担持することが好ましい。２種類以上の金属を使用する場合、その比率は限定されない。
【００３１】
このようにして得られた担体に担持した金属触媒を、管状炉に設置された石英製、アルミナ製等の耐熱性の反応管内に保持する。管状炉は縦型、横型等が有るが保持方法は石英、アルミナ等のセラミックス製ボートや不織布、フェルトなどの上もしくは、内部に保持するなどの方法がある。
【００３２】
本発明の製造方法は、担体に担持した金属触媒を炭素含有化合物と接触させる前に、予め圧力０．０１Ｐａ〜１０００００Ｐａ、好ましくは０．１Ｐａ〜１００００Ｐａの減圧下、温度２００〜９５０℃、好ましくは３００〜９００℃の範囲内の一定温度で、５〜１２０分の間、好ましくは１０〜６０分の間保持する熱処理を施すことである。
【００３３】
従来、触媒化学気相成長法を利用した中空状ナノファイバーの製造では、金属触媒を担持した担体を反応温度まで一定の速度で昇温させる方法が一般的であったが、本発明の製造方法では、炭素含有化合物を接触させる前に、触媒金属を減圧の状態で温度２００〜９５０℃内の一定温度で５から１２０分保持することが重要である。
【００３４】
圧力０．０１Ｐａ〜１０００００Ｐａ、温度２００〜９５０℃で熱処理をすることで、担体に担持した金属触媒の活性化が進行すると考えられる。圧力上限は、５００００Ｐａまでが好ましく、さらに好ましい圧力の上限は、１００００Ｐａである。好ましい温度は、２５０℃以上であり、さらに好ましくは３００℃以上である。温度が下限値よりも低いと、金属触媒の活性化の進行が遅くなり、温度が上限値よりも高いと、金属触媒の凝集や担体の熱による劣化など好ましくない変化が発生する場合がある。
【００３５】
また、熱処理の時間は、５分以上、好ましくは１０分以上、さらに好ましくは３０分以上保持する。熱処理の時間を、５分以上、金属触媒を昇温することなく、ほぼ一定の温度に保つことが重要である。また熱処理時間は、最大で１２０分であり、好ましくは１００分以下、さらに好ましくは９０分以下である。熱処理時間が長すぎると生産性の悪化を招くだけでなく、金属触媒の凝集や担体の劣化など好ましくない変化が発生するおそれがある。
【００３６】
また、本発明の製造方法における熱処理をする際は、窒素、アルゴン、水素またはこれらの混合ガスを上記圧力を保てる状態で、その熱処理雰囲気中に金属触媒と接触するように流すことが好ましい。
【００３７】
さらに、金属触媒を担持した担体の熱による前処理は、反応器の中で実施しても良いし、熱処理を実施した後、金属触媒を担持した担体を反応器に充填する方法を採用しても良い。炭素含有化合物と接触させる反応器の中で、熱による前処理を実施する場合は、反応器の構造を利用して、前処理を実施するのが好ましい。たとえば、反応器が縦型の場合、セラミックス製の耐熱性不織布、フィルターなどに金属触媒を担持した担体を把持し、そのまま加熱し、一定の温度、圧力に保ち、一定時間放置する。このとき、圧力が規定範囲内となるよう、アルゴンなどの気体を流して調整するのが好ましい。また、圧力を一定にした後、温度を上げる方法なども採用できる。
【００３８】
反応器が横型の場合は、金属触媒を担持した担体をセラミックス製の耐熱性の容器などに入れ、熱による前処理をすることができる。
【００３９】
減圧での熱処理をする装置としては、耐圧／耐熱性で不活性な容器等が好ましく使用できる。
【００４０】
本発明の製造方法において、熱処理を施した金属触媒と炭素含有化合物とを接触させる温度は、好ましくは６００〜９５０℃、さらに好ましくは７００℃〜９００℃の範囲がよい。温度が６００℃よりも低いと、カーボンナノチューブの収率が悪くなり、また温度が９５０℃よりも高いと、使用する反応器の材質に制約があると共に、カーボンナノチューブ同士の接合が始まり、カーボンナノチューブの形状のコントロールが困難になる。
【００４１】
本発明の製造方法において、熱による前処理が終了した後、炭素含有化合物を接触させながら反応器を前記の反応温度にしてもよいし、前処理終了後、反応器を反応温度にしてから、炭素含有化合物の供給を開始しても良い。また、反応温度に加熱した炭素含有化合物を、金属触媒に接触させても良い。
【００４２】
本発明の製造方法に使用する炭素含有化合物は、特に限定されないが、好ましくは炭化水素又は一酸化炭素を使うとよい。
【００４３】
炭化水素は芳香族であっても、非芳香族であってもよい。芳香族炭化水素は、好ましくは、ベンゼン、トルエン、キシレン、クメン、エチルベンゼン、ジエチルベンゼン、トリメチルベンゼン、ナフタレン、フェナントレン、アントラセン又はこれらの混合物などを使用することができる。また、非芳香族の炭化水素では、好ましくは、メタン、エタン、プロパン、ブタン、ペンタン、ヘキサン、ヘプタン、エチレン、プロピレンもしくはアセチレン、又はこれらの混合物等を使用することができる。また、炭化水素は、酸素を含むもの、例えばメタノール若しくはエタノール、プロパノール、ブタノールのようなアルコール類、アセトンのようなケトン類、及びホルムアルデヒドもしくはアセトアルデヒドのようなアルデヒド類、トリオキサン、ジオキサン、ジメチルエーテル、ジエチルエーテルのようなエーテル類、酢酸エチルなどのエステル類又はこれらの混合物であってもよい。これらの炭化水素の中でも、メタン、エタン、エチレン、アセチレン、ベンゼン、トルエン、メタノール、エタノール、プロパノール、アセトン、およびジエチルエーテルが、より好ましく、メタン、エタン、アセチレン、エタノール、プロパノール、およびジエチルエーテルがさらに好ましく、特にメタン、アセチレン、エタノールが最も好ましい炭素含有化合物である。
【００４４】
本発明の製造方法により得られる中空状ナノファイバーは、その主成分がカーボンナノチューブであることが好ましく、２層カーボンナノチューブであることがさらに好ましい。カーボンナノチューブが主成分であるとは、製造された中空状ナノファイバーの総本数の５０％以上が、カーボンナノチューブであるものとする。
【００４５】
本発明の製造方法により得られる中空状ナノファイバー含有組成物は、直径１．０〜３．０ｎｍの２層カーボンナノチューブが、中空状ナノファイバーの総本数の５０％以上であることが好ましい。
【００４６】
すなわち、本発明の中空状ナノファイバー含有組成物は、透過型電子顕微鏡で観察し、任意に選択した１００本のカーボンナノチューブ中、好ましくは５０本以上が２層カーボンナノチューブである。その測定方法は、透過型電子顕微鏡で１００万倍で観察し、１５０ｎｍ四方の視野の中で視野面積の１０％以上がカーボンナノチューブで、かつ複数の視野中から任意に抽出した１００本のカーボンナノチューブ中の５０本以上が２層カーボンナノチューブであり、上記測定を１０箇所について行った平均値で評価するものとする。
【００４７】
また、本発明の中空状ナノファイバー含有組成物は、透過型電子顕微鏡で任意に選択した１００本の２層カーボンナノチューブ中、好ましくは５０本以上、より好ましくは８０本以上が、その外径が１．０ｎｍから３．０ｎｍの範囲内にある。その測定方法は、透過型電子顕微鏡で１００万倍で観察し、複数の視野中から任意に抽出した１００本の２層カーボンナノチューブの外径を測定して、上記測定を１０箇所について行った平均値で評価するものとする。
【００４８】
２層カーボンナノチューブの直径が１．０ｎｍから３．０ｎｍと細いことは、電荷の集中が起こりやすく、フィールドエミッションの電子源に用いた場合、印加電圧を低く抑える利点が得られる。
【００４９】
また、本発明の中空状ナノファイバー含有組成物は、２層カーボンナノチューブが、前記のように担体を製膜した基板から垂直方向に実質的に配向成長していてもよい。２層カーボンナノチューブが、基板から垂直方向に実質的に配向成長していることは、基板断面の電子顕微鏡写真から、任意に選んだ２層カーボンナノチューブの上端と下端を結んだ直線と基板表面とが形成する角度を１０本以上について平均し、その結果が９０°±１０°であることを言う。配向成長することにより、フィールドエミッションディスプレイや太陽電池として良好な電子放出特性を示すことができ好ましい。
【００５０】
また、本発明の中空状ナノファイバー含有組成物は、ラマン分光法によりグラファイト化度の評価が可能である。ラマンスペクトルにおいて１５９０ｃｍ−１付近に見られるラマンシフトはグラファイト由来のＧバンドと呼ばれ、１３５０ｃｍ−１付近に見られるラマンシフトはアモルファスカーボンやグラファイトの欠陥に由来のＤバンドと呼ばれる。このＧ／Ｄ比が高いほどグラファイト化度が高く、高品質なカーボンナノチューブを意味する。本発明の中空状ナノファイバー含有組成物のＧ／Ｄ比は、好ましくは１０以上、より好ましくは１５以下である。
【００５１】
また本発明の中空状ナノファイバー含有組成物は、合成したままの状態で利用してもよいが、好ましくは担体材料や金属触媒を除いて使用した方がよい。担体材料や金属触媒は、酸などで取り除くことができる。例えば、担体としてゼオライト、金属触媒としてコバルトを使った場合には、フッ化水素酸でゼオライトを、塩酸でコバルトを取り除くことができる。また、水酸化ナトリウム水溶液でもゼオライトを取り除くことができる。さらに、有機溶媒と水との２液を用いた分離方法で、ゼオライトおよびコバルトとカーボンナノチューブを分離して個別に回収することもできる。また、金属触媒の量を高度に取り除きたい場合には、焼成処理を行ってから酸で処理するとよい。それは、金属がグラファイトなどの炭素化合物で覆われているため、一度触媒周りの炭素を焼きとばしてから酸処理すれば、金属を効率よく除去することができるからである。
【００５２】
本発明の中空状ナノファイバー含有組成物は、純度が高く、カーボンナノチューブ以外のフラーレン、ナノパーティクル、アモルファスカーボン等の炭素不純物が、ほとんど含まれていない。このため機械的強度、導電性および耐久性に優れた特徴を発揮することができる。
【００５３】
また、本発明の中空状ナノファイバー含有組成物は、直径が細くて均一な２層カーボンナノチューブが、主成分であり、電荷の集中が起こりやすく、フィールドエミッションの電子源に用いた場合に、印加電圧を低く抑えることができる。
【００５４】
本発明の中空状ナノファイバー含有組成物は、電子放出材料、電池電極材料として有用である。例えば、本発明の中空状ナノファイバー含有組成物をフィールドエミッションの電子源に用いた場合、直径が細く、電荷の集中が起こりやすいので、印加電圧を低く抑えることができる。
【００５５】
以下、実施例により本発明を具体的に説明するが、下記の実施例は例示のために示すものであって、いかなる意味においても、本発明を限定的に解釈するものとして使用してはならない。
【実施例】
【００５６】
＜実施例１＞
（ＭＣＭ−４１の合成）
セチルトリメチルアンモニウムブロマイド（アルドリッチ社製）３．６４ｇと、テトラメチルアンモニウムヒドロキシド（アルドリッチ社製）１．４５ｇを３５℃のイオン交換水２８．８ｍｌに加えた後に、ヒュームドシリカ（アルドリッチ社製）２．４ｇを加え１時間撹拌した。２０時間のエージング後に、オートクレーブに移し、１５０℃で９６時間、水熱合成した。水熱合成後に生成物をろ取して、洗浄後に５５０℃で８時間焼成し、ＭＣＭ−４１を得た。
【００５７】
（ＭＣＭ−４１への金属塩の担持）
酢酸鉄（アルドリッチ社製）０．６９ｇと酢酸コバルト・４水和物（関東化学社製）０．９３ｇとをメタノール（関東化学社製）１００ｍｌに溶解した。この溶液に、ＭＣＭ−４１を８．８ｇ加え、超音波洗浄機で６０分間処理し、８０℃の恒温下でメタノールを除去して乾燥し、ＭＣＭ−４１粉末に金属塩が担持された固体触媒を得た。
【００５８】
（中空状ナノファイバーを含有する組成物の合成）
内径３２ｍｍの石英管の中央部の石英ボート上に、上記で調製した固体触媒０．２ｇをとり、アルゴンガスを５００ｃｃ／分で供給しつつ、ロータリーポンプで減圧した。石英管を電気炉中に設置して、中心温度を３００℃に加熱した（昇温時間３０分）。温度３００℃で３０分間保持した後、９００℃に加熱した。温度９００℃になった後、エタノール蒸気を３０分間導入した。エタノール蒸気の導入を止めた後に、温度を室温まで冷却し、中空状ナノファイバーを含有する組成物を取り出した。
【００５９】
（中空状ナノファイバーを含有する組成物の高分解能透過型電子顕微鏡分析）
上記のようにして得た中空状ナノファイバーを含有する組成物を高分解能透過型電子顕微鏡で観察したところ、図１に示すように、中空状ナノファイバーはきれいなグラファイト層で構成されており、層数が２層のカーボンナノチューブが８０％以上であった。カーボンナノチューブ以外の炭素不純物（フラーレン、ナノパーティクル、アモルファスカーボン等）はほとんど観察されなかった。また、２層のカーボンナノチューブの直径は、平均２．６ｎｍであった。
【００６０】
（２層カーボンナノチューブを含有する組成物の共鳴ラマン分光分析）
上記のようにして確認したカーボンナノチューブを含有する組成物を共鳴ラマン分光計（ホリバ  ジョバンイボン製  ＩＮＦ−３００）で測定した結果、Ｇ／Ｄ比は１８と高品質２層カーボンナノチューブであることがわかった。
【００６１】
＜実施例２＞
（ボロシリケートへの金属塩の担持）
酢酸鉄（アルドリッチ社製）０．６９ｇと酢酸コバルト・４水和物（関東化学社製）０．９３ｇとをメタノール（関東化学社製）１００ｍｌに溶解した。この溶液に、ボロシリケート（エヌイー・ケミキャット社製）を８．８ｇ加え、超音波洗浄機で６０分間処理し、８０℃の恒温下でメタノールを除去して乾燥し、ボロシリケート粉末に金属塩が担持された固体触媒を得た。
【００６２】
（中空状ナノファイバーを含有する組成物の合成）
内径３２ｍｍの石英管の中央部の石英ボート上に、上記で調製した固体触媒０．２ｇをとり、アルゴンガスを５００ｃｃ／分で供給しつつ、ロータリーポンプで減圧した。石英管を電気炉中に設置して、中心温度を３００℃に加熱した（昇温時間３０分）。温度３００℃で３０分間保持した後、９００℃に加熱した。温度９００℃になった後、エタノール蒸気を３０分間導入した。エタノール蒸気の導入を止めた後に、温度を室温まで冷却し、中空状ナノファイバーを含有する組成物を取り出した。
【００６３】
（中空状ナノファイバーを含有する組成物の高分解能透過型電子顕微鏡分析）
上記のようにして得た中空状ナノファイバーを含有する組成物を高分解能透過型電子顕微鏡で観察したところ、図２に示すように、中空状ナノファイバーはきれいなグラファイト層で構成されており、層数が２層のカーボンナノチューブが８０％以上であった。また、２層のカーボンナノチューブの直径は、平均２．８ｎｍであった。
【００６４】
（２層カーボンナノチューブを含有する組成物の共鳴ラマン分光分析）
上記のようにして確認したカーボンナノチューブを含有する組成物を共鳴ラマン分光計（ホリバ  ジョバンイボン製  ＩＮＦ−３００）で測定した結果、Ｇ／Ｄ比は１２と高品質２層カーボンナノチューブであることがわかった。
【００６５】
＜実施例３＞
（電界電子放出源の作成）
１００ｍｌビーカーに実施例１にて得られたカーボンナノチューブを５０ｍｇおよびアセトン１００ｍｌを入れ、超音波を３０分間照射した。本分散液を、これとは別に銅板を入れたビーカーに入れ、静置してアセトンを自然蒸発させることにより、表面にカーボンナノチューブを堆積させた銅板を得た。
【００６６】
（電界電子放出能の評価）
得られた銅板をカソードにし、アノード電極と対向させ、この２極管構造物を評価用チャンバーに導入し、電界電子放出能を評価した。その結果、本実施例で得られたカーボンナノチューブは、良好な電界電子放出能を示した。
【００６７】
＜比較例１＞
温度９００℃に加熱した反応管に実施例１で作成した金属触媒を投入し、アルゴンガスを５００ｃｃ／分で供給しつつ、ロータリーポンプで減圧した。その後すぐにエタノール蒸気を３０分間導入し反応を行ったが、カーボンナノチューブの純度は低く、カーボンナノチューブ以外の不純物（フラーレン、ナノパーティクル、アモルファスカーボンなど）が多く混入していた。
【図面の簡単な説明】
【００６８】
【図１】実施例１で得られたカーボンナノチューブ含有組成物の高分解能透過型電子顕微鏡写真図である。
【図２】実施例２で得られたカーボンナノチューブ含有組成物の高分解能透過型電子顕微鏡写真図である。
【図１】
2006188390.tif 000002
【図２】
2006188390.tif 000003